FR 2714516 A1 19950630 FR 9315826 A 19931229 TUBE DE GUIDAGE POUR ASSEMBLAGE COMBUSTIBLE NUCLEAIRE ET PROCEDE DE FABRICATION D'UN TEL TUBE La présente invention concerne les tubes de guidage de crayon de commande destinés à être incorporés au squelette d'un assemblage combustible nucléaire. On sait que des assemblages de combustible couramment utilisés comportent deux embouts reliés par des tubes guides en alliage à base de zirconium auxquels sont généralement fixées des grilles de maintien de crayons de combustible suivant un réseau régulier. Certains au moins des tubes de guidage des assemblages placés dans un réacteur sont prévus pour recevoir les crayons de grappes de contrôle lors de la descente de ces dernières. Classiquement, ces tubes de guidage présentent dans leur partie inférieure une zone étranglée destinée à freiner la chute de la grappe à la fin du déplacement de cette dernière, par laminage du courant de réfrigérant chassé par le crayon, entre ce dernier et la zone étranglée. Cette partie inférieure est très sollicitée en cas de chute des grappes, du fait de la surpression hydraulique qui apparaît alors. Elle est également sollicitée dans le cas de phénomènes transitoires qui provoquent successivement la levée de l'assemblage, puis sa retombée. Au cours de cette retombée, la force d'inertie de l'assemblage risque de provoquer le flambage des parties affaiblies des tubes. La figure 1 montre, à titre d'exemple, la constitution générale et le mode de fixation d'un tube guide 10 couram- ment utilisé à l'heure actuelle. Ce tube de guidage a une épaisseur constante sur la quasi totalité de sa longueur. Dans une partie courante 12, dont la longueur L est généra- lement d'environ 80 % de la longueur totale du tube, ce dernier présente un diamètre externe nominal D. La partie courante 12 se prolonge vers le haut, dans le cas illustré, l'embout supérieur 16 de l'assemblage par une douille vissée 25. La partie inférieure du tube guide présente, sur la majeure partie de sa longueur, un diamètre réduit d. Du fait que l'épaisseur du tube est constante, le rétreint du tube de D à d se traduit par une diminution du diamètre interne. Le réfrigérant chassé par un crayon 18 qui descend le long du tube subit en conséquence une perte de charge importante lorsque le crayon dépasse la partie courante 12. Le pied 20 du tube peut n'être pas rétreint, notamment lorsque les moyens de fixation à l'embout inférieur 22 sont du genre montré en figure 1, utilisant une vis 23 creuse pour constituer un passage étranglé d'échappement du réfrigé- rant, ou encore pour fixer une grille non représentée. La partie 16 peut présenter localement une zone 24 de diamètre D, permettant par exemple de fixer une autre grille non représentée. Il n'est pas nécessaire de décrire ici les moyens de fixation du tube de guidage 10 aux embouts 16 et 22: ils sont par exemple du genre décrit dans les documents FR-A-2 368 785 et 2 465 916, auxquels on pourra se reporter. Le rétreint de diamètre d du tube de guidage de la figure 1 constitue une partie affaiblie, susceptible de se déformer en cas de contraintes excessives. On pourrait penser écarter ce risque en réduisant localement le diamètre interne de la partie basse d'un tube de guidage de diamètre constant D en soudant un troncon de tube dans la partie inférieure. Mais ce soudage laisserait subsister des contraintes résiduelles, également gênantes, ainsi que des discontinuités géométriques de diamètre et de rectitude. La présente invention vise notaumment à fournir un tube de guidage pour assemblage combustible répondant mieux que ceux antérieurement connus aux exigences de la pratique, notamment en ce qu'il permet d'éviter ou de réduire le risque d'affaiblissement local. Dans ce but, l'invention propose notamment un tube de guidage de crayon de commande pour assemblage combustible de réacteur nucléaire, délimitant un passage qui est étranglé dans la partie inférieure du tube, caractérisé en ce que la surface externe du tube est cylindrique et de diamètre constant, sauf éventuellement dans une zone terminale de fixation à un embout, et en ce que la paroi du tube présente une épaisseur accrue dans une partie inférieure, de longueur comprise entre 10 et 30 % de la longueur totale du tube. L'invention propose également un procédé de fabrication de tube de guidage de crayon de commande pour assemblage combustible de réacteur nucléaire, caractérisé en ce que l'on constitue une ébauche tubulaire d'épaisseur sensible- ment constante, on réduit l'épaisseur de l'ébauche sur une fraction de sa longueur comprise entre 70 et 90 % en conser- vant un diamètre intérieur constant, et l'on repousse vers l'intérieur la partie de l'ébauche qui a conservé son épaisseur d'origine pour constituer un tube de diamètre extérieur constant. L'invention sera mieux comprise à la lecture de la description qui suit d'un mode particulier de réalisation, donné à titre d'exemple non limitatif. La description se réfère aux dessins qui l'accompagnent, dans lesquels: - la figure 1, déjà mentionnée, montre la constitution générale d'un tube de guidage suivant l'art antérieur et les moyens de raccordement de ce tube aux embouts d'un assem- blage; - la figure 2, similaire à la figure 1, montre un tube de guidage suivant l'invention; - les figures 3 et 4 sont des schémas destinés à montrer deux étapes successives de fabrication d'un tube suivant l'invention. Le tube de guidage 30 montré schématiquement sur la figure 2 présente un diamètre externe D constant sur la quasi-totalité de sa longueur, exception faite d'une zone renflée terminale haute 34 de fixation à un embout supérieur non représenté. Le fait que le diamètre extérieur soit constant autorise la fixation de grilles à quelque emplace- ment que ce soit, par soudage ou par tout autre procédé mécanique, tel que sertissage ou dudgeonnage. Le tube présente une partie courante 32 d'épaisseur e1 qui sera généralement du même ordre que l'épaisseur d'un tube de guidage classique de même diamètre nominal et de même lon- gueur. Mais la partie inférieure du tube de guidage 30, occupant généralement de 10 à 30 % de la longueur totale du tube et habituellement 20 % environ, a une épaisseur accrue e2, de façon à délimiter un canal de diamètre plus faible que dans la partie haute. La variation d'épaisseur entre el et e2 est progressive et s'effectue par exemple sous forme d'un cône d'angle au sommet d'environ 10 . La surépaisseur e2-el sera choisie en fonction de la perte de charge à imposer à l'écoulement ascendant du réfrigérant chassé du tube de guidage par la descente d'un crayon de contrôle. En amont de la partie inférieure rétreinte, dans une partie centrale du tube, des trous 37 peuvent être prévus pour laisser échapper du réfrigérant en cas de chute rapide du crayon de contrôle. Des trous 36 peuvent être percés dans la paroi du tube 30, à la partie inférieure de ce dernier, pour limiter la surpression et rendre plus progressif le freinage du crayon lorsqu'il arrive en fin de course. Les extrémités supérieure et inférieure du tube guide 30 pourraient être différentes de celles représentées à titre d'exemple sur la figure 2, pour les adapter à des modes de fixation autres que ceux de la figure 1. Divers procédés de fabrication sont utilisables pour réaliser un tube de guidage du genre montré en figure 2. On peut notamment partir d'une ébauche constituée par un tronçon de tube de diamètre constant et d'épaisseur sensi- blement égale à e2, habituellement en alliage à base de zirconium à faible section de capture des neutrons. L'ébau- che est soumise, sur une fraction de sa longueur destinée à donner naissance à la partie 32, à une réduction d'épaisseur jusqu'à une valeur proche de el, par un des procédés classiques de réduction de diamètre externe. On peut notamment utiliser un pétrissage ou martelage rotatif qui transforme l'ébauche en un produit intermédiaire 38, de diamètre interne sensiblement constant, du genre montré en figure 3. Le produit intermédiaire 38 est alors soumis à un nouveau traitement destiné à réaliser un tube présentant un diamètre externe constant sur la quasi totalité de sa longueur. Le traitement métallurgique, qui permet d'arriver à un tube de guidage 30 du genre montré en figure 4, peut être constitué par un martelage rotatif permettant de repousser la partie épaisse vers l'intérieur du tube de guidage. L'une et/ou l'autre des parties terminales du tube de guidage peuvent encore être mises en forme si nécessaire, en fonction du mode de fixation aux embouts. Le tube est soumis à des opérations d'usinage et de traitement destinées à lui donner un état de surface satisfaisant. Enfin, le tube obtenu par des opérations de martelage étant fortement écroui, il sera généralement soumis à un traitement thermi- que de revenu. Le tube de guidage peut être constitué en divers alliages à base de zirconium, à faible absorption neutroni- que. Les traitements thermo-métallurgiques appliqués au tube au cours de sa fabrication dépendront, dans une certaine mesure, de l'alliage choisi. Les tubes de guidage peuvent notamment être constitués en l'un des matériaux dénommés "Zircaloy-A", ayant la composition suivante, en poids: - étain: 1,20-1,70 %, - fer: 0,18-0,24 %, - chrome: 0, 07-0,13 %, oxygène: 0,09-0,16 %, la somme des teneurs en fer et chrome étant comprise entre 0,18 et 0,37 %, le reste étant du zirconium, exception faite des impuretés inévitables. Des ébauches tubulaires en Zircaloy-4, obtenues à partir de lingots, sont disponibles dans le commerce, sous forme détendue, en phase a. Sur ces ébauches, la réduction d'épaisseur est effectuée en au moins deux phases successi- ves, à froid, avec recristallisation intermédiaire par chauffage à une température comprise entre 500 C et 750 C pendant une dizaine d'heures. Après traitement métallurgique de repoussage de la partie épaisse vers l'intérieur, le tube est soumis à un traitement final d'ensemble, constitué par un détensionnement à une température comprise entre 450 C et 750 C, qui ira souvent jusqu'à une recristallisation complète, obtenue par maintien de une à six heures à une température comprise entre 6000C et 750 C. Il est également possible d'utiliser des tubes en alliage dit "Zircaloy2", comportant du nickel et dont la composition est, en plus du zirconium: - étain: 1,20 - 1,70 % - fer: 0,07 - 0,20 % - chrome: 0,05 - 0,15 % nickel: 0,03 - 0,08 % la somme des teneurs en fer, chrome et nickel étant comprise entre 0,18 et 0,38 %. Un autre alliage utilisable de zirconium ne comporte que 0,6 à 3 % de niobium et 90 à 3000 ppm d'oxygène, le reste étant constitué par les impuretés inévitables. Dans ce cas, les traitements de recristallisation intermédiaire seront généralement effectués entre 500 C et 620 C, pendant une à six heures. Le traitement final peut être le même que dans le cas du Zircaloy-4, mais avantageusement entre 500 C et 595c. On peut encore utiliser des alliages quaternaires à base de zirconium, comportant 0,3 à 1,7 % d'étain, et 0,01 à 0,8 % de fer, en poids, ainsi qu'au moins un des éléments suivants: - robium: 0, 30 - 1,50 % - vanadium: 0,10 - 0,50 % chrome: 0,03 - 0,50 % - oxygène: 0,01 - 0,50 % Dans ce cas, les recuits intermédiaires peuvent être effectués pendant une à six heures entre 450 C et 650 C. Le traitement final peut être constitué par un détensionnement de une à six heures, entre 450 C et 650 C. REVENDICATIONS 1. Tube de guidage de crayon de commande pour assemblage combustible de réacteur nucléaire, en alliage à base de zirconium, délimitant un passage qui est étranglé dans la partie inférieure du tube, caractérisé en ce que la surface externe du tube (30) est cylindrique, sauf éventuellement dans une zone terminale (34) de fixation à un embout, et en ce que la paroi du tube présente une épaisseur accrue dans une partie inférieure, de longueur comprise entre 10 et 30 % de la longueur totale du tube. 2. Tube selon la revendication 1, caractérisé en ce que la partie inférieure d'épaisseur accrue occupe environ 20 % de la longueur du tube. 3. Tube selon la revendication 1 ou 2, caractérisé en ce que le raccordement entre la surface interne de la partie courante du tube et la surface interne de la partie infé- rieure épaissie présente une forme de cône dont le sommet est d'environ 10 . 4. Tube selon la revendication 1, 2 ou 3, caractérisé en ce que ladite partie inférieure et la partie centrale présentent des trous (36, 37) d'échappement de réfrigérant. 5. Procédé de fabrication de tube de guidage de crayon de commande pour assemblage combustible de réacteur nu- cléaire, caractérisé en ce que l'on constitue une ébauche tubulaire d'épaisseur sensiblement constante, on réduit l'épaisseur de l'ébauche sur une fraction de sa longueur comprise entre 70 et 90 % en conservant un diamètre inté- rieur constant, et l'on repousse vers l'intérieur la partie de l'ébauche qui a conservé son épaisseur d'origine pour constituer un tube de diamètre extérieur constant. 6. Procédé selon la revendication 5, caractérisé en ce que la réduction d'épaisseur et le repoussage sont effectués par martelage rotatif. 7. Procédé selon la revendication 5 ou 6, caractérisé par un traitement thermique final de détensionnement, à une température comprise entre 4500C et 650 C pendant plusieurs heures.